ВЫСОКОНЕПРЕДЕЛЬНАЯ МУЛЬТИМОДАЛЬНАЯ ПОЛИИЗООЛЕФИНОВАЯ КОМПОЗИЦИЯ И СПОСОБ ЕЕ ПОЛУЧЕНИЯ

р
р
р
1. Сополимерная композиция на основе полиизоолефина, содержащая мультимодальное молекулярно-массовое распределение, содержащее первую молекулярно-массовую фракцию, имеющую пиковую молекулярную массу (М) менее чем около 300 кг/моль, и вторую молекулярно-массовую фракцию, имеющую пиковую молекулярную массу (М) по меньшей мере в 3 раза больше, чем М первой молекулярно-массовой фракции, причем сополимерная композиция обладает уровнем непредельности более чем около 4 мол. %.
2. Композиция по п. 1, в которой сополимерная композиция обладает среднемассовой молекулярной массой более чем около 250 кг/моль.
р
р
3. Сополимерная композиция на основе полиизоолефина, содержащая мультимодальное молекулярно-массовое распределение, содержащее первую молекулярно-массовую фракцию, имеющую пиковую молекулярную массу (М) менее чем около 300 кг/моль, и вторую молекулярно-массовую фракцию, имеющую пиковую молекулярную массу (М) более чем около 1000 кг/моль, причем сополимерная композиция обладает среднемассовой молекулярной массой более чем около 250 кг/моль и уровнем непредельности более чем около 3,5 мол. %.
4. Композиция по п. 1 или 3, в которой мультимодальное молекулярно-массовое распределение включает бимодальное молекулярно-массовое распределение.
5. Композиция по п. 1 или 3, в которой сополимерная композиция имеет фазовый угол, равный 60° или менее, когда сополимерная композиция имеет суммарный модуль, равный 10000 Па или менее.
6. Композиция по п. 1 или 3, в которой сополимер имеет содержание геля менее чем 3,0 мас. %.
7. Композиция по п. 1 или 3, в которой сополимерная композиция обладает вязкостью при нулевом сдвиге по сравнению с вязкостью по Муни, которая по меньшей мере в 1,5 выше, чем вязкость при нулевом сдвиге по сравнению с вязкостью по Муни для унимодальной сополимерной композиции на основе полиизоолефина, имеющей иным образом такой, же состав.
8. Композиция по п. 1 или 3, в которой сополимер содержит изоолефиновые мономеры, содержащие от 4 до 16 атомов углерода, и по меньшей мере 4 мол. % β-пинена или мультиолефиновые мономеры, содержащие от 4-14 атомов углерода.
9. Композиция по п. 1 или 3, в которой вторая молекулярно-массовая фракция содержит 3-15 мас. % сополимера на основе общей массы сополимера.
10. Композиция по п. 1 или 3, в которой сополимерная композиция свободна от сшивающего агента и свободна от разветвляющего агента, и в которой сополимер содержит межцепочечное разветвление без сшивающего агента и без разветвляющего агента.
р
р
р
11. Способ получения сополимерной композиции на основе полиизоолефина, причем способ включает: сополимеризацию 70-96 об. % изоолефинового мономера и 4-30 об. % β-пинена или мультиолефинового мономера на основе объема изоолефинового мономера и β-пинена или мультиолефинового мономера, в растворе, содержащем 0-30 об. % разбавителя алифатического углеводорода на основе объема раствора, и инициирующую систему на основе галогенида алкилалюминия с получением сополимерной композиции на основе полиизоолефина, имеющей мультимодальное молекулярно-массовое распределение, содержащее первую молекулярно-массовую фракцию, имеющую пиковую молекулярную массу (М) менее чем около 300 кг/моль, и вторую молекулярно-массовую фракцию, имеющую пиковую молекулярную массу (М) по меньшей мере в 3 раза больше, чем М первой молекулярно-массовой фракции, причем сополимерная композиция обладает уровнем непредельности более чем около 3,5 мол. %.
р
р
w
12. Способ получения сополимерной композиции на основе полиизоолефина, причем способ включает: сополимеризацию 70-96 об. % изоолефинового мономера и 4-30 об. % β-пинена или мультиолефинового мономера на основе объема изоолефинового мономера и β-пинена или мультиолефинового мономера, в растворе, содержащем 0-30 об. % разбавителя алифатического углеводорода на основе объема раствора, и инициирующую систему на основе галогенида алкилалюминия с получением сополимерной композиции на основе полиизоолефина, имеющей мультимодальное молекулярно-массовое распределение, содержащее первую молекулярно-массовую фракцию, имеющую пиковую молекулярную массу (М) менее чем около 300 кг/моль, и вторую молекулярно-массовую фракцию, имеющую пиковую молекулярную массу (М) более чем около 1000 кг/моль, причем сополимерная композиция обладает среднемассовой молекулярной массой (M) более чем около 250 кг/моль и уровнем непредельности более чем около 3,5 мол. %.
13. Способ по п. 11 или 12, в котором разбавитель содержит гексан и присутствует в количестве от 0,1-10 об. %.
14. Способ по п. 11 или 12, в котором сополимеризацию осуществляют при температуре -80°С или выше.
15. Способ по п. 11 или 12, в котором после полимеризации сополимер присутствует в разбавителе при фракции сухих веществ более чем 15%.